그리고 , 본 발명 에서 는 활성 에너지 선 경화 성 수지 조성물 을 , 사이즈 15 cm× 15 cm 로 두께 125 ㎛ 의 역접 착 PET 필름 에 , 경화 후 의 도막 이 10 ㎛ 의 두께 가 되 도록 도공 하 고 , 온도 60 ℃ 에서 3 분 간 건조 시킨 후 , 역접 착 PET 필름 면 으로부터 의 높이 18 cm 의 위치 에 80 W 의 고압 수은 등 을 준비 하 고 , 5 . 1 m / min 의 속도 로 적산 조사량 이 500 mJ / ㎠ 가 되 도록 자외선 을 조사 함 으로써 , 경화 도막 을 얻 을 수 있 다 . 그 경화 도막 에서 스틸 울 ( 닛폰 스틸 울사 제조 , 본 스타 ＃ 0000 ) 을 사용 하 여 500 g 의 하중 을 걸 면서 경화 도막 표면 을 10 왕복 시킨 후 , 표면 의 손상 된 정도 를 육안 으로 관찰 한 경우 에서 도 , 도막 표면 에 흠집 이 없 는 것 이 바람직 하 다 .